ПРОМЕЖУТОЧНЫЙ СЛОЙ МНОГОСЛОЙНОГО СТЕКЛА И МНОГОСЛОЙНОЕ СТЕКЛО

1. Промежуточная пленка для многослойного стекла, имеющая направление MD и направление TD, причем размер в направлении MD промежуточной пленки после хранения составляет 1,05X или более, когда промежуточную пленку с размером X в направлении MD нагревают в течение 10 минут при 110°C, нагретую промежуточную пленку растягивают таким образом, что размер в направлении MD составляет 1,2X, промежуточную пленку в растянутом состоянии фиксируют с помощью фиксатора, фиксированную промежуточную пленку выдерживают в течение 1 минуты в воде при 0°C, промежуточную пленку извлекают из воды при 0°C, фиксатор снимают с промежуточной пленки, промежуточную пленку, с которой сняли фиксатор, выдерживают в течение 10 часов при температуре 23°C и относительной влажности 30%, и промежуточную пленку после хранения измеряют для определения размера в направлении MD.
2. Промежуточная пленка для многослойного стекла по п. 1, в которой размер в направлении MD промежуточной пленки после хранения в течение 10 часов при температуре 23°C и относительной влажности 30% составляет 1,08X или более.
3. Промежуточная пленка для многослойного стекла по п. 1 или 2, также имеющая однослойную структуру или структуру из двух или большего числа слоев, включающая  первый слой,  содержащий термопластический полимер, причем температура размягчения первого слоя составляет 60°C или более.
4. Промежуточная пленка для многослойного стекла по п. 3, дополнительно включающая второй слой, содержащий термопластический полимер, причем первый слой размещают на стороне первой поверхности второго слоя.
5. Промежуточная пленка для многослойного стекла по п. 4, в которой термопластический полимер в первом слое представляет собой поливинилацетальный полимер, и термопластический полимер во втором слое представляет собой поливинилацетальный полимер.
6. Промежуточная пленка для многослойного стекла по п. 5, в которой содержание гидроксильных групп поливинилацетального полимера в первом слое является выше на 9,5 мол.% или более чем содержание гидроксильных групп поливинилацетального полимера во втором слое.
7. Промежуточная пленка для многослойного стекла по любому из пп. 4-6, в которой второй слой содержит наполнитель.
8. Промежуточная пленка для многослойного стекла по любому из пп. 4-7, дополнительно включающая третий слой, содержащий термопластический полимер, причем третий слой размещают на стороне второй поверхности на противоположной стороне относительно первой поверхности второго слоя.
9. Промежуточная пленка для многослойного стекла по любому из пп. 3-8, в которой термопластический полимер в первом слое представляет собой поливинилацетальный полимер и содержание гидроксильных групп поливинилацетального полимера в первом слое составляет 33 мол.% или более.
10. Промежуточная пленка для многослойного стекла по любому из пп. 3-8, в которой первый слой содержит пластификатор, и содержание пластификатора в первом слое составляет 25 мас.% или более и 35 мас.% или менее в расчете на 100 мас.% термопластического полимера в первом слое.
11. Многослойное стекло, включающее
первый элемент многослойного стекла;
второй элемент многослойного стекла; и
промежуточную пленку для многослойного стекла по любому из пп. 1-10, причем промежуточную пленку для многослойного стекла размещают между первым элементом многослойного стекла и вторым элементом многослойного стекла.